Brevet FR3051194A1 (20171117)
REVENDICATIONS1.- Méthode de séparation de polyoléfine d'un matériau plastique comprenant une polyoléfine et des charges naturelles et/ou une charge minérale, comprenant les étapes de a) fourniture d'un matériau plastique comprenant une polyoléfine et des charges naturelles et/ou une charge minérale, puis b) mise au contact du matériau plastique avec un solvant au reflux, où le solvant a : une densité ds inférieure à la densité dF des charges naturelles ou de la charge minérale, et supérieure à la densité dp de la polyoléfine, et une température d'ébullition supérieure à 120°C, ce par quoi la polyoléfine se dissout et on obtient une solution de polyoléfine dans le solvant comprenant les charges naturelles insolubles et/ou la charge minérale insoluble, puis c) refroidissement de la solution obtenue à l'étape b) à une température inférieure à 60°C, ce par quoi la polyoléfine précipite à la surface du solvant et un mélange est obtenu, dont la fraction inférieure comprend les charges naturelles insolubles et/ou la charge minérale insoluble et la fraction supérieure comprend la polyoléfine précipitée, puis d) séparation des fractions inférieure et supérieure obtenues à l'étape c), puis e) éventuellement filtration de la fraction supérieure obtenue à l'étape d). 2.- Méthode selon la revendication 1, dans laquelle la polyoléfine est un homopolymère, typiquement du polypropylène ou du polyéthylène, tel que du polyéthylène haute ou basse densité, ou un copolymère, par exemple du caoutchouc éthylène-propylène-diène monomère ou un copolymère éthylène-propylène. 3.- Méthode selon la revendication 1 ou 2, dans laquelle le matériau plastique comprend plus de 30% en poids, notamment plus de 50% en poids, par exemple plus de 70% en poids de polyoléfine. 4.- Méthode selon l'une quelconque des revendications précédentes, dans laquelle les charges naturelles sont : des fibres naturelles : d'origine végétale, et par exemple choisies dans le groupe constitué par le coton, le lin, le chanvre, le chanvre de Manille ou l'abaca, le bananier, le coco, le copra, le jute, la ramie, le raphia, le sisal, le genêt, le bambou, le miscanthus, le kenaf, l'agave, le sorgo, le switch-grass, le bois et un mélange de celles-ci, et/ou 3051194 9 d'origine animale, et par exemple choisies dans le groupe constitué par la laine, l'alpaga, le mohair, le cachemire, l'angora, la soie et un mélange de celles-ci, et/ou de la paille, une algue, des résidus de bois, des résidus de papier, des résidus de bioraffinerie, de la pâte de cellulose, de la farine de paille ou un mélange de celles-ci. 5 5.- Méthode selon l'une quelconque des revendications précédentes, dans laquelle charge minérale est du talc, du mica, du quartz, de la craie, du noir de carbone, du kaolin, du carbonate de calcium ou un mélange de celles-ci. 6.- Méthode selon l'une quelconque des revendications précédentes, dans laquelle le matériau plastique comprend de 5 à 70 % en poids, typiquement de 10 à 50 (3/0 10 en poids, par exemple de 10 à 30 % en poids de charges naturelles et/ou de charge minérale. 7.- Méthode selon l'une quelconque des revendications précédentes, dans laquelle le solvant a une température d'ébullition supérieure à 140°C. 8.- Méthode selon l'une quelconque des revendications précédentes, dans laquelle 15 le solvant est la cyclohexanone. 9.- Méthode selon l'une quelconque des revendications précédentes, dans laquelle, lors de l'étape c), la solution est refroidie à une température inférieure à 30°C, notamment inférieure à 10°C, typiquement inférieureà 5°C, par exemple entre -5 et 5°C. 10.- Méthode selon l'une quelconque des revendications précédentes, 20 comprenant, après l'étape d), une étape e') de filtration de la fraction inférieure obtenue à l'étape d), ce par quoi les charges naturelles et/ou la charge minérale est(sont) récupérée(s).